(57)【要約】【課題】安価な汎用紫外線光源から得られる低エネルギー量の紫外線照射によって選択的に基体表面を疎水性から親水性に変換することができる有機薄膜を形成するシラン誘導体、並びに基体表面に該シラン誘導体を含有する有機薄膜形成体を得ること。【解決手段】β―ニトロシンナミル基、及びハロゲン原子及び又はアルコキシ基を含有することを特徴とするシラン誘導体であり、得られる有機薄膜は疎水性であるが、安価な水銀灯光源から放射される波長２５０ｎｍ以上の紫外線を照射することにより、β―ニトロシンナミル基が光分解して親水性に変化することができ、しかも高感度である。このため、親水性と疎水性の差を利用して、基体表面に種々の物質のパターニング形成が可能となる。【選択図】なし【特許請求の範囲】
【請求項１】
β―ニトロシンナミル基、及びハロゲン原子又はアルコキシ基を含有することを特徴とするシラン誘導体。
【請求項２】
下記一般式［１］で表されることを特徴とするシラン誘導体。
【化１】
2007031350.tif 000008
（式中、ｍは０又は１であり、ｎは１〜２０の整数を表す。R1〜R5は、それぞれ独立して水素原子、ハロゲン原子、炭素数１〜２０のアルキル基、炭素数１〜２０のフルオロアルキル基、置換基を有しても良いアルコキシ基、置換基を有しても良いフェニル基、置換基を有しても良いベンジル基、ニトロ基、シアノ基、アミノ基、アリール基を表し、又、隣接して多核芳香族環又は多核複素環を形成しても良い。X1〜X3は、それぞれ独立して炭素数１〜５のアルコキシ基を表す。R6は水素原子、炭素数１〜２０のアルキル基、炭素数１〜２０のフルオロアルキル基を表し、Yは、一般式［２］又は［３］で表される結合を示す。）
【化２】
2007031350.tif 000009
【化３】
2007031350.tif 000010
【請求項３】
基体表面に、請求項１〜２のいずれかに記載のシラン誘導体を含有する有機薄膜が形成されてなる有機薄膜形成体。
【発明の詳細な説明】
【技術分野】
【０００１】
本発明は、エレクトロニクス製品において、安価な汎用紫外線光源から得られる低エネルギー量の紫外線照射によって選択的に基体表面を疎水性から親水性に変換することができる有機薄膜を形成するシラン誘導体、並びに基体表面に該シラン誘導体を含有する有機薄膜形成体に関する。
【背景技術】
【０００２】
エレクトロニクス製品において、光リソグラフィー法などを用いてパターン形成する工程は煩雑で、大量のフォトレジスト材料や現像液などの廃棄物が排出され、環境負荷の面から改善が求められる。そこで、感光層の厚みが単分子レベルである、数ｎｍの感光性の有機薄膜を用いたパターン形成法の開発が行われている。
【０００３】
フェニルトリクロロシランやベンジルトリクロロシランなどのアリールシラン化合物やアルキルシラン化合物より基板上に形成した疎水性の自己組織化単分子膜に１９３ｎｍの波長の遠紫外線を照射すると、珪素―炭素結合の開裂に伴い基板表面が親水化されることが記載されている。（非特許文献１）また、パーフルオロ炭化水素を含有するシラン誘導体から形成された疎水性単分子膜を１７２ｎｍの波長の遠紫外線を照射すると、親水性に変換できることが開示されている。（特許文献１）
【０００４】
上記した自己組織化単分子膜は遠紫外線を照射することにより、疎水性から親水性に変換することができるが、光源として遠紫外線照射が必要である。しかし、遠紫外線光源は高価であり、安価な光源が望まれる。水銀灯は一般に光源として広く使用され、安価である。したがって安価な水銀灯から放射される紫外線に対して、高感度な感光性シラン誘導体が望まれている。
【０００５】
そこで、ｏ−ニトロベンジルエステル含有シラン誘導体（特許文献２、３）、ベンジルフェニルスルフィド基含有シラン誘導体（特許文献４）、ｏ−ニトロアニリド基含有シラン誘導体（特許文献５）などが開示されている。これらは、いずれも水銀灯照射により親水性に変化するが、まだ実用上感度などの問題がある、さらに改善を要する。
【０００６】
【非特許文献１】Science、１９９１年、２５２巻、５５１〜５５４頁
【特許文献１】特開２０００−２８２２４０号公報
【特許文献２】特開２００２−８０４８１号公報
【特許文献３】特開２００３−３２１４７９号公報
【特許文献４】特開２００３−３０１０５９号公報
【特許文献５】特開２００４−２３１５９０号公報
【発明の開示】
【発明が解決しようとする課題】
【０００７】
本発明の目的は、安価な汎用紫外線光源から得られる低エネルギーの紫外線照射のよって、基板表面の疎水性の有機薄膜を親水性に変換するシラン誘導体を提供することである。
【課題を解決するための手段】
【０００８】
本発明者らは、上記課題を解決すべく鋭意検討した結果、β―ニトロシンナミル基を含有するシラン誘導体が基体表面に有機薄膜を形成でき、２５０ｎｍ以上の紫外線照射により比較的低エネルギーでβ―ニトロシンナミル基が光脱離して親水性へ変換することを見出し、本発明を完成するに至った。
【０００９】
すなわち、本発明は、β―ニトロシンナミル基、及びハロゲン原子及び又はアルコキシ基を含有することを特徴とするシラン誘導体であり、下記一般式［１］で表されることを特徴とするシラン誘導体を提供するものである。
【化４】
2007031350.tif 000002
（式中、ｍは０又は１であり、ｎは１〜２０の整数を表す。R1〜R5は、それぞれ独立して水素原子、ハロゲン原子、炭素数１〜２０のアルキル基、炭素数１〜２０のフルオロアルキル基、置換基を有しても良いアルコキシ基、置換基を有しても良いフェニル基、置換基を有しても良いベンジル基、ニトロ基、シアノ基、アミノ基、アリール基を表し、又、隣接して多核芳香族環又は多核複素環を形成しても良い。X1〜X3は、それぞれ独立して炭素数１〜５のアルコキシ基を表す。R6は水素原子、炭素数１〜２０のアルキル基、炭素数１〜２０のフルオロアルキル基を表し、Yは、一般式［２］又は［３］で表される結合を示す。）
【化５】
2007031350.tif 000003
【化６】
2007031350.tif 000004
【００１０】
また、本発明は、基体表面に、本発明のシラン誘導体を含有する有機薄膜が形成されてなる有機薄膜形成体を提供する。
【発明の効果】
【００１１】
本発明のシラン誘導体は疎水性であるが、安価な水銀灯光源から放射される波長２５０ｎｍ以上の紫外線を照射することにより、光分解して親水性に変化することができる。したがって、本発明のシラン誘導体で基体表面を薄膜を形成すると、紫外線照射により、基体表面を疎水性から親水性へ変換することができるため、親水性と疎水性の差を利用して、基体表面に種々の物質のパターニング形成が可能となる。
【発明を実施するための最良の形態】
【００１２】
本発明のシラン誘導体及び有機薄膜形成体を詳細に説明する。
本発明のシラン誘導体は、前記一般式［１］で表される化合物である。式中、ｍは０又は１であり、ｎは１〜２０の整数を表す。R6は水素原子、炭素数１〜２０のアルキル基、炭素数１〜２０のフルオロアルキル基を表し、具体的には、メチル基、エチル基、プロピル基、ブチル基、ペンチル基、ヘキシル基、ヘプチル基、オクチル基、ノニル基、デシル基、ドデシル基、トリフルオロメチル基、パーフルオロオクチル基などが挙げられる。
【００１３】
R1〜R5は、それぞれ独立して水素原子；フッ素原子、塩素原子、臭素原子などのハロゲン原子；メチル基、エチル基、プロピル基、ブチル基、ｔ−ブチル基、ペンチル基、ヘキシル基、ヘプチル基、オクチル基、ノニル基、デシル基、ドデシル基など炭素数１〜２０のアルキル基；フルオロメチル基、トリフルオロメチル基、２，２，２、−トリフルオロエチル基、ヘプタフルオロプロピル基、ノナフルオロブチル基、パーフルオロペンチル基、パーフルオロヘキシル基、パーフルオロオクチル基、パーフルオロノニル基、パーフルオロデシル基などの炭素数１〜２０のフルオロアルキル基；メトキシ基、エトキシ基、プロポキシ基、イソプロポキシ基、ブトキシ基、ｔ−ブトキシ基、トリフルオロメトキシ基などの置換基を有しても良いアルコキシ基；フェニル基、４−フルオロフェニル基、２−クロロフェニル基、２−ニトロフェニル基、３−メチルフェニル基、２，４−ジメトキシフェニル基、ペンタフルオロフェニル基などの置換基を有しても良いフェニル基；ベンジル基、４−クロロベンジル基、２−メチルベンジル基、２，４−ジフルオロベンジル基、ペンタフルオロベンジル基などの置換基を有しても良いベンジル基；ニトロ基、シアノ基、アミノ基、アリール基を表し、又、隣接して１−ナフチル基、２−ナフチル基、１−アンスリル基、２−アンスリル基、９−アンスリル基などの多核芳香族環；キノリニル基、イソキノリニル基、アクリジニル基、アンスロニル基などの多核複素環を形成しても良い。
【００１４】
β―ニトロシンナミル基の具体例として、β―ニトロシンナミル基、４−メトキシ−β―ニトロシンナミル基、４−ドデシル−β―ニトロシンナミル基、４−パーフルオロオクチル−β―ニトロシンナミル基などが挙げられる。
【００１５】
X1〜X3は、それぞれ独立してメトキシ基、エトキシ基、プロポキシ基などの炭素数１〜５のアルコキシ基を表す。
【００１６】
Yは、一般式［２］又は［３］で表される結合を示す。
【化７】
2007031350.tif 000005
【化８】
2007031350.tif 000006
【００１７】
本発明にシラン誘導体は、既知の方法により合成できる。Ｙが一般式［２］で表されるオキシアミド基の場合、例えば、β−ニトロシンナミルアルコール誘導体をＮ−Ｎ´−ジスクシンイミジルカーボネートと第３アミンの存在下に反応させて、生成したカーボネートとアミノ基含有シラン化合物と反応させて製造できる。β−ニトロシンナミルアルコール誘導体としては、β―ニトロシンナミルアルコール、４−メトキシ−β―ニトロシンナミルアルコール、４−ドデシル−β―ニトロシンナミルアルコール、４−パーフルオロオクチル−β―ニトロシンナミルアルコールなどが挙げられる。アミノ基含有シラン化合物としては、３−アミノプロピルトリエトキシシラン、３−アミノプロピルトリメトキシシラン、４−アミノブチルトリエトキシシラン、ｍ−アミノフェニルトリメトキシシラン、ｐ−アミノフェニルトリメトキシシラン、ｐ−アミノフェニルトリメトキシシランなどが挙げられる。
【００１８】
Ｙが一般式［３］で表されるオキシスルホニル基の場合、２−（４−クロロスルホニルフェニル）エチルトリメトキシシランのようなスルホニルクロリド基含有シラン化合物と、第３アミンの存在下にβ−ニトロシンナミルアルコール誘導体を反応させることにより製造できる。
【００１９】
本発明の有機薄膜形成体は、基体表面に、本発明のシラン誘導体を含有する有機薄膜が形成されてなることを特徴とする。基体としては、本発明のシラン誘導体を含有する有機薄膜を形成できるものであれば特に制限はない。例えば、ソーダガラス板などのガラス基板、ＩＴＯガラスなどの表面に電極が形成された基板、表面に絶縁層が形成された基板、シリコンウエーハ基板などのシリコン基板、セラミック基板などが挙げられる。また、有機薄膜を形成する前に、オゾン；超音波；蒸留水、イオン交換水、アルコールなどの洗浄剤などにより洗浄した後に使用することが望ましい。
【００２０】
基体表面に、シラン誘導体を含有する有機薄膜を形成する方法は特に制限されない。例えば、シラン誘導体の溶液を基体に公知の方法で塗布し、塗膜を加熱乾燥する方法が挙げられる。塗工方法としては、例えば、ディッピング法、スピンコータ、ダイコータなどの公知の塗工装置を使用する塗工方法が挙げられる。また、シラン誘導体の蒸気下の配置して化学蒸着させる方法を利用することもできる。
【００２１】
シラン誘導体を溶解する溶媒としては、シラン誘導体に不活性であり、シラン誘導体を溶解するものであれば特に制限されない。例えば、ベンゼン、トルエン、キシレンなどの芳香族炭化水素類、ペンタン、ヘキサンなどの脂肪族炭化水素類、酢酸メチル、酢酸エチルなどのエステル類、ジエチルエーテル、テトラヒドロフラン、１，４−ジオキサンなどのエーテル類、アセトン、メチルエチルケトン、メチルイソブチルケトン、シクロヘキサノンなどのケトン類、メタノールなどのアルコール類、クロロホルム、ジクロロメタンなどの塩素溶剤類が挙げられる。
【００２２】
シラン誘導体の塗膜を形成した後、溶媒を除去して成膜を完了するために、１００〜２００℃程度の加熱をすることが望ましい。また、多層に重なった有機分子層を除去するために溶媒洗浄することが望ましい。得られる有機薄膜層の厚みは特に制限されないが、通常、１〜１００ｎｍ程度である。
【００２３】
得られる有機薄膜は、紫外線照射により表面の疎水性が失われて、親水性に変化する性質を持つ。この変化は、表面の水接触角を測定することにより確認できる。したがって、本シラン誘導体を含有する有機薄膜層を形成した後、マスクを用いてパターン状に紫外線を照射することにより、疎水性表面がパターン状に親水性に変化させることができる。
【００２４】
形成された基板上の親水性―疎水性の差を利用して、金属触媒の表面への選択吸着によりさせて金属配線基板を製造できる。また、版胴表面の親インキ性の差を利用してオフセット印刷版を製造できる。さらに、スクリーン印刷やインクジェット印刷において、インキ受容基板上に本発明のシラン誘導体で有機薄膜を形成することにより、印字ドットの横方向への拡散を制御することができる。また、紫外線照射により生成した有機酸基を化学処理により活性化し、次いで求核性官能基を含む多価官能基含有化合物を有機酸と反応させることにより高分子グラフト基板も製造することができる。用いられる基板としては、金属配線などの電子・電気素子、ＤＮＡチップ、バイオチップなどの医療診断用素子、神経回路などの生物素子を作製するために用いられるものを使用することができる。
【００２５】
照射装置に用いる光源としては、水銀の蒸気圧が点灯中で１〜１０Ｐａであるような、いわゆる低圧水銀灯、あるいはそれ以上の圧力を有する高圧水銀灯、さらに高い圧力の超高圧水銀灯、蛍光体が塗布された水銀灯、レーザー、蛍光管、冷陰極管、その他の放電管等を用いることができ、特に水銀灯が実用上好ましい。水銀灯の発光スペクトルは１８４〜４５０ｎｍの範囲であり、本発明のシラン誘導体を含有する有機薄膜を効率的に光反応させるのに適している。水銀灯には、メタルハライドランプ、高圧水銀灯、超高圧水銀灯、クセノンフラッシュランプ、ディープＵＶランプ、ＵＶレーザーなどが実用化されており、発光波長領域としては上記範囲を含むので、電源サイズ、入力強度、ランプ形状などに応じて適宜選択して用いることができる。
【００２６】
（作用）
本発明のシラン誘導体は、β―ニトロシンナミリ基及びハロゲン原子及び又はアルコキシ基を含有するシラン誘導体であり、基体上に本発明のシラン誘導体を含有する有機薄膜を形成してなる有機薄膜形成体は表面が疎水性であるが、２５０ｎｍ以上の紫外線照射により比較的高感度で有機薄膜中のβ―ニトロシンナミリ基が光脱離して親水性へ変化する。マスクなどを用いてパターン状に紫外線照射することにより、親水性のパターニング形成が可能となる。
【実施例】
【００２７】
以下、実施例により本発明を更に詳細に説明する。
【００２８】
合成例１
シラン誘導体１の合成
１．８９ｇ（８．９７ミリモル）の３−メトキシ−β―ニトロシンナミルアルコール、
２．３１ｇ（９．０２ミリモル）のＮ，Ｎ−ジスクシンイミジルカーボネート、２．０２ｍｌ（２７．０ミリモル）のトリエチルアミン、２０ｍｌのＮ，Ｎ−ジメチルホルムアミドを窒素置換した５０ｍｌのナスフラスコの中に入れ、室温で５時間攪拌した。その後、Ｎ，Ｎ−ジメチルホルムアミドを留去し、得られた粗製物をカラムクロマトグラフィーで精製して２．４８ｇの３−メトキシ−β―ニトロシンナミル−Ｎ―ヒドロキシスクシンイミジルカーボネートを得た。次にこの化合物を１．０８ｇ（３．２４ミリモル）と、０．７２ｇ（３．２５ミリモル）の３−（トリエトキシシリル）プロピルアミン、５０ｍｌの乾燥テトラヒドロフランを窒素置換した１００ｍｌのナスフラスコの中へいれ、室温で３時間攪拌した。反応後、溶媒を留去し、得られる粗製物をカラムクロマトグラフィーで精製して、シラン誘導体１を得た。
【００２９】
合成例２
シラン誘導体２の合成
１．８９ｇ（８．９７ミリモル）の３−メトキシ−β―ニトロシンナミルアルコール、
２．３１ｇ（９．０２ミリモル）のＮ，Ｎ−ジスクシンイミジルカーボネート、２．０２ｍｌ（２７．０ミリモル）のトリエチルアミン、２０ｍｌのＮ，Ｎ−ジメチルホルムアミドを窒素置換した５０ｍｌのナスフラスコの中に入れ、室温で５時間攪拌した。その後、Ｎ，Ｎ−ジメチルホルムアミドを留去し、得られた粗製物をカラムクロマトグラフィーで精製して２．４８ｇの３−メトキシ−β―ニトロシンナミル−Ｎ―ヒドロキシスクシンイミジルカーボネートを得た。次にこの化合物を１．０８ｇ（３．２４ミリモル）と、０．７７ｇ（３．２５ミリモル）の４−（トリエトキシシリル）ブチルアミン、５０ｍｌの乾燥テトラヒドロフランを窒素置換した１００ｍｌのナスフラスコの中へいれ、室温で３時間攪拌した。反応後、溶媒を留去し、得られる粗製物をカラムクロマトグラフィーで精製してシラン誘導体２を得た。
【００３０】
合成例３
シラン誘導体３の合成
１．８９ｇ（８．９７ミリモル）の３−メトキシ−β―ニトロシンナミルアルコール、
２．３１ｇ（９．０２ミリモル）のＮ，Ｎ−ジスクシンイミジルカーボネート、２．０２ｍｌ（２７．０ミリモル）のトリエチルアミン、２０ｍｌのＮ，Ｎ−ジメチルホルムアミドを窒素置換した５０ｍｌのナスフラスコの中に入れ、室温で５時間攪拌した。その後、Ｎ，Ｎ−ジメチルホルムアミドを留去し、得られた粗製物をカラムクロマトグラフィーで精製して２．４８ｇの３−メトキシ−β―ニトロシンナミル−Ｎ―ヒドロキシスクシンイミジルカーボネートを得た。次にこの化合物を１．０８ｇ（３．２４ミリモル）と、０．８３ｇ（３．２５ミリモル）の１−（４−アニリノ）−プロピルトリメトキシシラン、５０ｍｌの乾燥テトラヒドロフランを窒素置換した１００ｍｌのナスフラスコの中へいれ、室温で３時間攪拌した。反応後、溶媒を留去し、得られる粗製物をカラムクロマトグラフィーで精製してシラン誘導体３を得た。
【００３１】
合成例４
シラン誘導体４の合成
７５ｍｌのベンゼンに５．０５ｇ（５０ミリモル）のトリエチルアミン、１０．５１ｇ（５０ミリモル）の３−メトキシ−β―ニトロシンナミルアルコールを加えて溶解した攪拌溶液中に、１６．２４ｇ（５０ミリモル）の２−（４−クロロスルホニルフェニル）エチルトリメトキシシランを加えた。混合物をさらに４時間攪拌した。反応後、溶媒を留去し、得られる粗製物をカラムクロマトグラフィーで精製してシラン誘導体４を得た。
【００３２】
合成例５
７５ｍｌのベンゼンに５．０５ｇ（５０ミリモル）のトリエチルアミン、１４．５６ｇ（５０ミリモル）の４−ｎ−オクチル−β―ニトロシンナミルアルコールを加えて溶解した攪拌溶液中に、１６．２４ｇ（５０ミリモル）の２−（４−クロロスルホニルフェニル）エチルトリメトキシシランを加えた。混合物をさらに４時間攪拌した。反応後、溶媒を留去し、得られる粗製物をカラムクロマトグラフィーで精製してシラン誘導体５を得た。
【００３３】
実施例１
合成例１で得たシラン誘導体を無水トルエンに溶解して、濃度０．５重量％の溶液を得た。洗剤と共に超音波洗浄し、次いでイオン交換水、エタノールで順次洗浄した後に６０℃で乾燥し、オゾン発生装置中で洗浄したソーダライムガラスをこの溶液に浸漬した後、基板を引き出し、１５０℃で１０分間加熱熟成し、続いて、トルエン中、超音波洗浄により、多層の吸着分を除去し、シラン誘導体１の有機薄膜を成膜した。
得られた有機薄膜を形成した基板表面に、水５μｌをマイクロシリンジを用いて滴下して、６０秒後に、接触角測定器（協和界面科学社製ＣＡ−Ｚ型）を用いて測定した。この基板表面に２５４ｎｍの紫外線（殺菌灯、  ｍＷ/ｃｍ2）を照射し、一定時間経過毎に接触角を測定した。その結果を表１に示す。
【００３４】
実施例２〜５
シラン誘導体１の代わりにシラン誘導体２〜５を用いる他は、実施例１と同様の操作を行い有機薄膜を得た。得られた有機薄膜それぞれの水接触角測定および紫外線照射による水接触角測定の変化を測定した。それらの結果を表１に併記する。
【表１】
2007031350.tif 000007
【００３５】
表１より明らかなように、本発明のシラン誘導体１〜５から得られる有機薄膜は、紫外線照射により水に対する接触角が時間とともに減少し、疎水性から親水性に変化することが分かる。
【産業上の利用可能性】
【００３６】
本発明のシラン誘導体は疎水性であるが、安価な水銀灯光源から放射される波長２５０ｎｍ以上の紫外線を照射することにより、光分解して親水性に変化することができ、しかも高感度である。また、本発明のシラン誘導体で基体表面を薄膜を形成すると、紫外線照射により、基体表面を疎水性から親水性へ変換することができるため、親水性と疎水性の差を利用して、基体表面に種々の物質のパターニング形成が可能となる。この性質を利用して、印刷版、金属配線などの電子・電気素子、DNAチップ、バイオチップなどの医療診断用素子、神経回路などの生物素子などを作製するために用いることができる。